(57)【特許請求の範囲】
【請求項１】
芯体と、
前記芯体の外周面に、前記芯体の一端から他端にかけて、短冊状の発泡弾性部材を螺旋状に巻き回されて配置された発泡弾性層であって、少なくとも長手方向端部の一方又は両方における前記芯体の外周面と対向する側の面に存在する発泡弾性層の気泡に、充填剤が充填されている発泡弾性体層と、
前記芯体と前記発泡弾性層の前記充填剤が充填されている側の面とを接着するための両面テープからなる接着層と、
を備える画像形成装置用の清掃部材。
【請求項２】
前記発泡弾性層の少なくとも長手方向端部の一方又は両方において、当該層の厚み方向に沿って前記芯体の外周面と対向する側の面から前記発泡弾性層の０．２ｍｍに至るまでの領域に存在する当該気泡に、前記充填剤が充填されている請求項１に記載の画像形成装置用の清掃部材。
【請求項３】
前記発泡弾性層の少なくとも長手方向端部の一方又は両方において、当該層の厚み方向に沿って前記芯体の外周面と対向する側の面から前記発泡弾性層の厚みの半分に至るまでの領域に存在する当該気泡に、前記充填剤が充填されている請求項１に記載の画像形成装置用の清掃部材。
【請求項４】
前記充填剤が、弾性を有する請求項１乃至３のいずれか１項に記載の画像形成装置用の清掃部材。
【請求項５】
被帯電体を帯電させる帯電部材と、
前記帯電部材の表面に接触して配置され、当該帯電部材の表面を清掃する清掃部材であって、請求項１乃至４のいずれか１項に記載の画像形成装置用の清掃部材と、
を備える帯電装置。
【請求項６】
請求項５に記載の帯電装置を少なくとも備え、
画像形成装置に脱着されるプロセスカートリッジ。
【請求項７】
像保持体と、
前記像保持体の表面を帯電させる帯電手段であって、請求項５に記載の帯電装置を有する帯電手段と、
帯電された前記像保持体表面に潜像を形成する潜像形成手段と、
前記像保持体に形成された前記潜像をトナーによって現像しトナー像とする現像手段と、
前記トナー像を被転写体に転写する転写手段と、
を備える画像形成装置。
【請求項８】
被清掃部材と、
前記被清掃部材の表面に接触して配置され、前記被清掃部材の表面を清掃する清掃部材であって、請求項１乃至４のいずれか１項に記載の画像形成装置用の清掃部材と、
を備える画像形成装置用のユニット。
【請求項９】
請求項８に記載の画像形成装置用のユニットを少なくとも備え、
画像形成装置に脱着されるプロセスカートリッジ。
【請求項１０】
請求項８に記載の画像形成装置用のユニットを備える画像形成装置。
【発明の詳細な説明】
【技術分野】
【０００１】
本発明は、画像形成装置用の清掃部材、帯電装置、画像形成装置用のユニット、プロセスカートリッジ、及び画像形成装置に関する。
【背景技術】
【０００２】
電子写真方式を用いた画像形成装置においては、先ず、感光体等からなる像保持体の表面を帯電装置によって帯電して電荷を形成し、画像信号を変調したレーザー光等で静電潜像を形成する。その後、帯電したトナーにより静電潜像を現像して可視化したトナー像が形成される。そして、トナー像を中間転写体を介して、あるいは直接記録紙等の被転写体に静電的に転写し、被転写体に定着することにより画像が得られる。
【０００３】
ところで、特許文献１では、「弾性体が軸部に螺旋状に巻き付けられて、帯電ロールの軸方向に延在し、その帯電ロールの外周面に接触して従動回転することにより、帯電ロールの外周面をクリーニングするクリーング部材」が提案されている。
【先行技術文献】
【特許文献】
【０００４】
【特許文献１】特開２０１０−２８６７１３号公報
【発明の概要】
【発明が解決しようとする課題】
【０００５】
本発明の課題は、芯体からの発泡弾性層の剥れが抑制された画像形成装置用の清掃部材を提供することである。
【課題を解決するための手段】
【０００６】
上記課題は、以下の手段により解決される。即ち、
請求項１に係る発明は、
芯体と、
前記芯体の外周面に、前記芯体の一端から他端にかけて、短冊状の発泡弾性部材を螺旋状に巻き回されて配置された発泡弾性層であって、少なくとも長手方向端部の一方又は両方における前記芯体の外周面と対向する側の面に存在する発泡弾性層の気泡に、充填剤が充填されている発泡弾性体層と、
前記芯体と前記発泡弾性層の前記充填剤が充填されている側の面とを接着するための両面テープからなる接着層と、
を備える画像形成装置用の清掃部材。
【０００７】
請求項２に係る発明は、
前記発泡弾性層の少なくとも長手方向端部の一方又は両方において、当該層の厚み方向に沿って前記芯体の外周面と対向する側の面から前記発泡弾性層の０．２ｍｍに至るまでの領域に存在する当該気泡に、前記充填剤が充填されている請求項１に記載の画像形成装置用の清掃部材。
【０００８】
請求項３に係る発明は、
前記発泡弾性層の少なくとも長手方向端部の一方又は両方において、当該層の厚み方向に沿って前記芯体の外周面と対向する側の面から前記発泡弾性層の厚みの半分に至るまでの領域に存在する当該気泡に、前記充填剤が充填されている請求項１に記載の画像形成装置用の清掃部材。
【０００９】
請求項４に係る発明は、
前記充填剤が、弾性を有する請求項１乃至３のいずれか１項に記載の画像形成装置用の清掃部材。
【００１０】
請求項５に係る発明は、
被帯電体を帯電させる帯電部材と、
前記帯電部材の表面に接触して配置され、当該帯電部材の表面を清掃する清掃部材であって、請求項１乃至４のいずれか１項に記載の画像形成装置用の清掃部材と、
を備える帯電装置。
【００１１】
請求項６に係る発明は、
請求項５に記載の帯電装置を少なくとも備え、
画像形成装置に脱着されるプロセスカートリッジ。
【００１２】
請求項７に係る発明は、
像保持体と、
前記像保持体の表面を帯電させる帯電手段であって、請求項５に記載の帯電装置を有する帯電手段と、
帯電された前記像保持体表面に潜像を形成する潜像形成手段と、
前記像保持体に形成された前記潜像をトナーによって現像しトナー像とする現像手段と、
前記トナー像を被転写体に転写する転写手段と、
を備える画像形成装置。
【００１３】
請求項８に係る発明は、
被清掃部材と、
前記被清掃部材の表面に接触して配置され、前記被清掃部材の表面を清掃する清掃部材であって、請求項１乃至４のいずれか１項に記載の画像形成装置用の清掃部材と、
を備える画像形成装置用のユニット。
【００１４】
請求項９に係る発明は、
請求項８に記載の画像形成装置用のユニットを少なくとも備え、
画像形成装置に脱着されるプロセスカートリッジ。
【００１５】
請求項１０に係る発明は、
請求項８に記載の画像形成装置用のユニットを備える画像形成装置。
【発明の効果】
【００１６】
請求項１に係る発明によれば、発泡弾性体層の少なくとも長手方向端部の一方又は両方における前記芯体の外周面と対向する側の面に存在する発泡弾性層の気泡に充填剤が充填されていない場合に比べ、芯体からの発泡弾性層の剥れが抑制された画像形成装置用の清掃部材を提供できる。
請求項２に係る発明によれば、発泡弾性層の気泡に充填剤が充填された領域が、発泡弾性層の０．２ｍｍに至らない場合に比べ、芯体からの発泡弾性層の剥れが抑制された画像形成装置用の清掃部材を提供できる。
請求項３に係る発明によれば、発泡弾性層の気泡に充填剤が充填された領域が、発泡弾性層の厚みの半分を超えている場合に比べ、気泡に充填剤が充填された発泡弾性層の端部も被清掃部材に対する清掃能を有する画像形成装置用の清掃部材を提供できる。
請求項４に係る発明によれば、充填剤が弾性を有さない場合に比べ、芯体からの発泡弾性層の剥れが抑制された画像形成装置用の清掃部材を提供できる。
【００１７】
請求項５に係る発明によれば、発泡弾性体層の少なくとも長手方向端部の一方又は両方における前記芯体の外周面と対向する側の面に存在する発泡弾性層の気泡に充填剤が充填されていない画像形成装置用の清掃部材を備えた場合に比べ、清掃部材における芯体からの発泡弾性層の剥れに起因する帯電部材の清掃不良による帯電性能の低下を抑制した帯電装置を提供できる。
請求項６、７に係る発明によれば、発泡弾性体層の少なくとも長手方向端部の一方又は両方における前記芯体の外周面と対向する側の面に存在する発泡弾性層の気泡に充填剤が充填されていない画像形成装置用の清掃部材を備えた場合に比べ、帯電部材の清掃不良による帯電性能の低下に起因する画像欠陥が抑制されたプロセスカートリッジ、画像形成装置を提供できる。
【００１８】
請求項８に係る発明によれば、発泡弾性体層の少なくとも長手方向端部の一方又は両方における前記芯体の外周面と対向する側の面に存在する発泡弾性層の気泡に充填剤が充填されていない画像形成装置用の清掃部材を備えた場合に比べ、清掃部材における芯体からの発泡弾性層の剥れに起因する被清掃部材の清掃不良による性能の低下を抑制した画像形成装置用のユニットを提供できる。
請求項９、１０に係る発明によれば、発泡弾性体層の少なくとも長手方向端部の一方又は両方における前記芯体の外周面と対向する側の面に存在する発泡弾性層の気泡に充填剤が充填されていない画像形成装置用の清掃部材を備えた場合に比べ、被清掃部材の清掃不良による性能の低下に起因する画像欠陥が抑制されたプロセスカートリッジ、画像形成装置を提供できる。
【図面の簡単な説明】
【００１９】
【図１】本実施形態に係る画像形成装置用の清掃部材を示す概略斜視図である。
【図２】本実施形態に係る画像形成装置用の清掃部材を示す概略側面図である。
【図３】本実施形態に係る画像形成装置用の清掃部材における発泡弾性層を示す拡大断面図である。
【図４】本実施形態に係る画像形成装置用の清掃部材における発泡弾性層を示す拡大断面図である。
【図５】他の実施形態に係る画像形成装置用の清掃部材における発泡弾性層を示す拡大断面図である。
【図６】本実施形態に係る画像形成装置用の清掃部材の製造方法の一例を示す工程図である。
【図７】本実施形態に係る画像形成装置用の清掃部材の短冊（短冊状の発泡弾性部材）を示す概略側断面図である。
【図８】本実施形態に係る電子写真画像形成装置を示す概略構成図である。
【図９】本実施形態に係るプロセスカートリッジを示す概略構成図である。
【図１０】図８及び図９における帯電部材（帯電装置）周辺部分を拡大した概略構成図である。
【発明を実施するための形態】
【００２０】
以下、本発明の一例である実施形態について説明する。なお、同じ機能・作用を有する部材には、全図面と通して同じ符号を付与し、その説明を省略する場合がある。
【００２１】
（清掃部材）
図１は、本実施形態に係る画像形成装置用の清掃部材を示す概略斜視図である。図２は、本実施形態に係る画像形成装置用の清掃部材の概略平面図である。図３は、本実施形態に係る画像形成装置用の清掃部材における発泡弾性層を示す拡大断面図である。図４は、本実施形態に係る画像形成装置用の清掃部材における発泡弾性層を示す拡大断面図である。
なお、図３は、図１のＡ−Ａ断面図、つまり、発泡弾性層の螺旋方向に沿った断面図である。
また、図４は、図１のＢ−Ｂ断面図、つまり、発泡弾性層の螺旋方向に対して直交方向に沿った断面図である。
【００２２】
本実施形態に係る画像形成装置用の清掃部材１００（以下、単に清掃部材と称する）は、図１〜図４に示すように、ロール状の部材であり、芯体１００Ａと、発泡弾性層１００Ｂと、芯体１００Ａと１００Ｂとを接着するための接着層１００Ｄと、を備えたロール状の部材である。
発泡弾性層１００Ｂは、芯体の外周面に、芯体の一端から他端にかけて、短冊状の発泡弾性部材１００Ｃ（以下、短冊１００Ｃと称する）を螺旋状に巻き回されて形成されている。具体的には、発泡弾性層１００Ｂは、例えば、芯体１００Ａの一端から他端にかけて、芯体１００Ａを螺旋軸とし、短冊１００Ｃを間隔を持って螺旋状に巻き回された状態で配置されている。
【００２３】
そして、発泡弾性層１００Ｂの少なくとも長手方向端部の一方又は両方における芯体１００Ａの外周面と対向する側の面（以下、発泡弾性層１００Ｂの芯体１００Ａの外周面に対向する側の面を「下面」と称する）に存在する発泡弾性層１００Ｂの気泡１１０（以下、「発泡セル１１０」と称する）に、充填剤１１０Ａが充填されている。
なお、図中、１１１は、発泡弾性層１００Ｂの発泡セル１１０に充填剤１１０Ａが充填されている領域を示している。
また、本実施形態では、発泡弾性層１００Ｂの長手方向端部の両方の下面に存在する発泡セル１１０に、充填剤１１０Ａが充填されている態様を示してる。
【００２４】
ここで、短冊１００Ｃを芯体１００Ａに巻き付けて、芯体１００Ａの外周面に発泡弾性層１００Ｂを螺旋状に配置する場合、芯体１００Ａの外周面に短冊１００Ｃを巻き付ける際に、その長手方向（巻き付け方向）に予め定められた張力を付与することが必要である。芯体１００Ａに巻き付けた状態の発泡弾性層１００Ｂは、弾性変形をした状態（例えば、巻き付ける前の短冊１００Ｃの幅方向中央部の厚みに対して小さくなった状態）で配置されると考えられる。
【００２５】
一方で、芯体１００Ａに巻き付けた状態の発泡弾性層１００Ｂは、弾性変形をした状態で芯体１００Ａ外周面に沿って固定されることから、発泡弾性層１００Ｂの弾性変形量に伴った反発弾性力が発生すると考えられる。この反発弾性力は、発泡弾性層１００Ｂが収縮する方向に働く、つまり発泡弾性層１００Ｂの長手方向（短冊１００Ｃの巻き付け方向）に沿った方向に働くため、芯体１００Ａの外周面上で発泡弾性層１００Ｂの長手方向端部の一方又は両方が剥れる方向にかかると考えられる。なお、この反発弾性力は、発泡弾性層１００Ｂの厚みと弾性係数、また芯体の曲率が大きいほど、強く働くため、発泡弾性層１００Ｂが剥れやすくなると考えられる。
【００２６】
加えて、発泡弾性層１００Ｂは、発泡セル１１０（気泡）を有することから、接着層１００Ｄを介して芯体１００Ａの外周面に接触する発泡弾性層１００Ｂの下面に発泡セル１１０（発泡骨格構造）に起因する凹部が多数存在し、この凹部により、非発泡の弾性層に比べ、発泡弾性層１００Ｂの下面と芯体１００Ａの外周面との接着層１００Ｄによる接着において、発泡弾性層１００Ｂの下面のうち、実際に接着層１００Ｄを介して芯体１００Ａの外周面に接触する領域が低くなる傾向があり、接着力が不足し易いためと考えられる。
【００２７】
そこで、本実施形態に係る清掃部材１０１では、少なくとも長手方向端部の一方又は両方における発泡弾性層１００Ｂの下面に存在する発泡セル１１０に、充填剤１１０Ａを充填させる。
これにより、発泡弾性層１００Ｂの少なくとも長手方向端部の一方又は両方において、発泡弾性層１００Ｂの下面のうち接着層１００Ｄを介して芯体１００Ａに対して直接接触している領域（部分）の総面積が増大され、より多くの接着力が得られると考えられ、芯体１００Ａからの発泡弾性層１００Ｂの剥れ（特に発泡弾性層１００Ｂの長手方向端部からの剥れ）が抑制される。
【００２８】
また、高温環境下（例えば温度５０℃条件下）で、清掃部材１０１を一定期間（例えば、２４時間以上）保管した場合、発泡弾性層１００Ｂと芯体１００Ａとを接着する接着層１００Ｄの粘性が弱くなり、芯体１００Ａからの発泡弾性層１００Ｂの剥れ（特に発泡弾性層１００Ｂの長手方向端部からの剥れ）が生じ易いが、本実施形態に係る清掃部材１０１では、このような高温環境下で一定期間保管した場合であっても、芯体１００Ａからの発泡弾性層１００Ｂの剥れ（特に発泡弾性層１００Ｂの長手方向端部からの剥れ）が抑制される。
【００２９】
そして、本実施形態に係る清掃部材１００を備えた、帯電装置、プロセスカートリッジ、画像形成装置では、芯体１００Ａからの発泡弾性層１００Ｂの剥れ（特に発泡弾性層１００Ｂの長手方向端部からの剥れ）が抑制されることから、帯電部材の清掃不良による帯電性能低下、及びそれに起因する画像欠陥（例えば、濃度ムラ）が抑制される。
【００３０】
以下、各部材について説明する。
【００３１】
まず、芯体について説明する。
芯体１００Ａに用いる材質としては、金属（例えば、快削鋼又はステンレス鋼等）、又は樹脂（例えば、ポリアセタール樹脂（ＰＯＭ）等）が挙げられる。なお、材質及び表面処理方法等は必要に応じて選択するのが望ましい。
特に、芯体１００Ａが金属で構成される場合メッキ処理を施すのが望ましい。また、樹脂等で導電性を有さない材質の場合、メッキ処理等の一般的な処理により加工して導電化処理を行ってもよいし、そのまま使用してもよい。
【００３２】
次に、接着層について説明する。
接着層としては、芯体１００Ａと発泡弾性層１００Ｂとを接着し得るものであれば、特に制限はないが、例えば、両面テープ、その他接着剤により構成される。
【００３３】
次に、発泡弾性層について説明する。
発泡弾性層１００Ｂは、発泡セル１１０（気泡）を有する材料（いわゆる発泡体）で構成されている。
発泡弾性層１００Ｂの材料としては、例えば、ポリウレタン、ポリエチレン、ポリアミド、又はポリプロピレン等の発泡性の樹脂、或いは、シリコーンゴム、フッ素ゴム、ウレタンゴム、ＥＰＤＭ、ＮＢＲ、ＣＲ、塩素化ポリイソプレン、イソプレン、アクリロニトリル−ブタジエンゴム、スチレン−ブタジエンゴム、水素添加ポリブタジエン、ブチルゴム等のゴム材料を１種類、又は２種類以上をブレンドしてなる材料が挙げられる。
なお、これらには必要に応じて、発泡助剤、整泡剤、触媒、硬化剤、可塑剤、又は加硫促進剤等の助剤を加えてもよい。
【００３４】
発泡弾性層１００Ｂは、特に、擦れによる被清掃部材の表面に傷を付けない、長期に渡り千切れや破損が生じないようにする観点から、引っ張りに強い発泡ポリウレタンであることが望ましい。
ポリウレタンとしては、例えば、ポリオール（例えばポリエステルポリオール、ポリーエテルポリエステルやアクリルポリオール等）と、イソシアネート（例えば、２，４−トリレンジイソシアネート、２，６−トリレンジイソシアネートや４，４−ジフェニルメタンジイソシアネート、トリジンジイソシアネート、１，６−ヘキサメチレンジイソシアネート等）と、の反応物が挙げられ、鎖延長剤（１，４−ブタンジオール、トリメチロールプロパン）が含まれたものであってもよい。
そして、ポリウレタンの発泡は、例えば、水やアゾ化合物（例えばアゾジカルボンアミド、アゾビスイソブチロニトリル等）等の発泡剤を用いて行われるのが一般的である。
発泡ポリウレタンには、必要に応じて発泡助剤、整泡剤、触媒などの助剤を加えてもよい。
【００３５】
そして、これらの発泡ポリウレタンの中も、エーテル系発泡ポリウレタンがよい。これは、エステル系発泡ポリウレタンは、湿熱劣化し易い傾向があるためである。エーテル系ポリウレタンは主としてシリコーンオイルの整泡剤が使用されるが、保管（特に高温高湿下での長期保管）にてシリコーンオイルが被清掃部材（例えば帯電ロール等）へ移行することによる画質欠陥が発生することがある。その為、シリコーンオイル以外の整泡剤を用いることで、発泡弾性層１００Ｂの画質欠陥が抑制される。
ここで、シリコーンオイル以外の整泡剤として具体的には、例えば、Ｓｉを含まない有機系の界面活性剤（例えば、ドデシルベンゼンスルホン酸、ラウリル硫酸ナトリウム等のアニオン系界面活性剤）が挙げられる。また、特開２００５−３０１０００に記載のシリコーン系整泡剤を用いない製法も適用できる。
なお、エステル系発泡ポリウレタンが、シリコーンオイル以外の整泡剤を用いたか否かは、成分分析により、「Ｓｉ」を含むか否かで判断される。
【００３６】
発泡弾性層１００Ｂの厚み（幅方向中央部での厚み）は、例えば、１．０ｍｍ以上３．０ｍｍ以下がよく、望ましくは１．４ｍｍ以上２．６ｍｍ以下であり、より望ましくは１．６ｍｍ以上２．４ｍｍ以下である。
【００３７】
なお、発泡弾性層１００Ｂの厚みは、例えば、次のようにして測定する。
レーザー測定機（ミツトヨ社製レーザースキャンマイクロメータ、型式：ＬＳＭ６２００）を用いて、清掃部材の周方向は固定した状態で、１ｍｍ／ｓのトラバース速度にて清掃部材の長手方向（軸方向）へスキャンさせて発泡弾性層厚み（発泡弾性層肉厚）のプロファイルの測定を行う。その後、周方向位置をずらし同様の測定を行う（周方向位置は１２０°間隔、３箇所）。このプロファイルを基に発泡弾性層１００Ｂの厚みの算出を行う。
【００３８】
発泡弾性層１００Ｂは、螺旋状に配置されているが、具体的には、例えば、螺旋角度θが１０°以上６５°以下（望ましくは２０°以上５０°以下）、螺旋幅Ｒ１が３ｍｍ以上２５ｍｍ以下（望ましくは３ｍｍ以上１０ｍｍ以下）であることがよい。また、螺旋ピッチＲ２は、例えば、３ｍｍ以上２５ｍｍ以下（望ましくは１５ｍｍ以上２２ｍｍ以下）であることがよい。
【００３９】
発泡弾性層１００Ｂは、被覆率（発泡弾性層１００Ｂの螺旋幅Ｒ１／［発泡弾性層１００Ｂの螺旋幅Ｒ１＋発泡弾性層１００Ｂの螺旋ピッチＲ２：（Ｒ１＋Ｒ２）］）は、２０％以上７０％以下であることがよく、望ましくは２５％以上５５％以下である。
この被覆率を上記範囲よりも大きいと、発泡弾性層１００Ｂが被清掃部材に接触する時間が長くなるため、清掃部材の表面に付着する付着物が被清掃部材へ再汚染する傾向が高くなる一方で、被覆率が上記範囲より小さいと、発泡弾性層１００Ｂの厚み（肉厚）が安定し難くなり、清掃能力が低下する傾向となる。
【００４０】
なお、螺旋角度θとは、発泡弾性層１００Ｂの長手方向Ｐ（螺旋方向）と清掃部材の軸方向Ｑ（芯体軸方向）とが交差する角度（鋭角）を意味する。
螺旋幅Ｒ１とは、発泡弾性層１００Ｂの清掃部材１００の軸方向Ｑ（芯体軸方向）に沿った長さを意味する。
螺旋ピッチＲ２とは、発泡弾性層１００Ｂの清掃部材１００の軸方向Ｑ（芯体軸方向）に沿った、隣合う発泡弾性層１００Ｂ間の長さを意味する。
また、発泡弾性層１００Ｂとは１００Ｐａの外力印加により変形しても、もとの形状に復元する材料から構成される層をいう。
【００４１】
次に、充填剤１１０Ａについて説明する。
充填剤１１Ａは、発泡弾性層１００Ｂの少なくとも長手方向端部の一方又は両方の下面に存在する発泡弾性層１００Ｂの発泡セル１１０（気泡）に充填されている。
【００４２】
充填剤１１Ａは、発泡弾性層１００Ｂの下面に存在する発泡セル１１０に充填されていればよいが、芯体１００Ａからの発泡弾性層１００Ｂの剥れをより抑制する観点から、発泡弾性層１００Ｂの少なくとも長手方向端部の一方又は両方において、発泡弾性層１００Ｂの厚み方向に沿って、発泡弾性層１００Ｂの下面から発泡弾性層１００Ｂの０．２ｍｍ（望ましくは０．６ｍｍ）に至るまでの領域１１１Ａの発泡セル１１０に充填されていることがよい。
これにより、発泡弾性層１００Ｂの下面に存在する発泡セル１１０に充填された充填剤１１０Ａが、発泡弾性層１００Ｂに係る応力により発泡セル１１０から抜ける難くなると考えられ、芯体１００Ａからの発泡弾性層１００Ｂの剥れがより抑制され易くなる。
【００４３】
一方、充填剤１１０Ａは、発泡セル１１０に充填剤が充填された発泡弾性層１００Ｂの端部も被清掃部材に対する清掃能を持たせる観点から、発泡弾性層１００Ｂの少なくとも長手方向端部の一方又は両方において、発泡弾性層１００Ｂの厚み方向に沿って、発泡弾性層１００Ｂの下面から発泡弾性層１００Ｂの厚みの半分（望ましくは１／４）に至るまでの領域１１１Ｂの発泡セル１１０に充填されていることがよい。
これにより、発泡弾性層１００Ｂの表層側の弾性が維持されると共に、当該表層側に未充填の発泡セル１１０が存在することから、発泡セル１１０に充填剤１１０Ａが充填された発泡弾性層１００Ｂの端部も被清掃部材に対する清掃能を持たせられる。その結果、発泡セル１１０に充填剤が充填されることにより、弾性が低下した発泡弾性層１００Ｂの端部の表面により、被清掃部材の清掃面を傷つけたり、それを回避するために、当該発泡弾性層１００Ｂの端部が被清掃部材と接触しないように、清掃部材１００の軸方向長さを長くする必要がなくなる。
【００４４】
つまり、発泡弾性層１００Ｂの少なくとも長手方向端部の一方又は両方において、発泡セル１１０に充填剤１１０Ａが充填される領域１１１は、下面を発泡弾性層１００Ｂの下面とし、発泡弾性層１００Ｂの０．２ｍｍ以上発泡弾性層１００Ｂの厚みの半分以下の範囲内に、当該領域１１１の上面を存在させるようにした当該下面と上面とで挟まれる領域とすることがよい。
なお、領域１１１において、下面から発泡弾性層１００Ｂの０．２ｍｍ、又は下面から発泡弾性層１００Ｂの厚みの半分を境とする境界に存在する気泡は、上記領域１１１内に存在する気泡と見なす。
【００４５】
充填剤１１０Ａとしては、発泡弾性層１００Ｂの発泡セル１１０に充填させる観点から、硬化性樹脂、熱可塑性樹脂が挙げられる。そして、充填剤１１０Ａとして粘性の低い、若しくは液状の樹脂を発泡弾性層１００Ｂの発泡セル１１０に充填した後、硬化、若しくは乾燥させることで、当該充填剤１１０Ａを発泡セル１１０に充填させる。
【００４６】
充填剤１１０Ａとしての硬化性樹脂としては、例えば、フェノール樹脂、メラミン樹脂、エポキシ樹脂、ユリア樹脂、不飽和ポリエステル樹脂、アルキド樹脂、ポリウレタン、硬化性ポリイミド、シリコーン樹脂等が挙げられ、熱可塑性樹脂としては、塩化ビニル樹脂、ポリエチレン、ポリプロピレン、ポリスチレン、ポリ酢酸ビニル、テフロン（登録商標）、ABS樹脂、アクリル樹脂等が挙げられるが、限定されるものではない。
【００４７】
特に、充填剤１１０Ａは、弾性を有することが芯体１００Ａへの発泡弾性層１００Ｂの巻き付け加工性を確保する観点からよいこと、且つ接着性を有することが発泡弾性層１００B内に充填剤を維持する観点からよいことから、硬化性樹脂としては、ポリウレタン樹脂、シリコーン樹脂がよい。
充填剤１１０Ａが弾性を有することにより、発泡弾性層１００Ｂ（短冊１００Ｃ）の剛直化が抑制され、芯体１００Ａの外周面に曲率に追随して巻き付けられ易くなり、芯体１００Ａからの発泡弾性層１００Ｂの剥れがより抑制される。
【００４８】
なお、充填剤１１０Ａが弾性を有するとは、１００Ｐａの外力印加により変形しても、もとの形状に復元する材料から構成されるものをいう。
【００４９】
ここで、発泡弾性層１００Ｂ（短冊１００Ｃ）の発泡セル径（気泡径）は、例えば、０．１ｍｍ以上１．０ｍｍ以下がよく、望ましくは０．２ｍｍ以上０．９ｍｍ以下、より望ましくは０．４ｍｍ以上０．８ｍｍ以下である。
【００５０】
なお、発泡セル径（気泡径）は、「平均セル径（平均気泡径）」を意味し、ＪＩＳ Ｋ ６４００−１（２００４）附属書１に準じて２５ｍｍ長さ毎のセル数を測定し、２５ｍｍ/セル数から算出したものである。
【００５１】
ここで、本実施形態では、発泡弾性層１００Ｂの少なくとも長手方向端部の一方又は両方の下面に存在する発泡弾性層１００Ｂの発泡セル１１０に、充填剤１１０Ａが充填されている態様を示しているが、充填剤１１０Ａは、発泡弾性層１００Ｂの下面全域に充填剤１１０Ａが充填されていてもよい。
【００５２】
また、発泡弾性層１００Ｂは、１本の短冊１００Ｃからなる態様に限られず、図５に示すように、少なくとも２本以上の短冊１００Ｃ（短冊状の発泡弾性部材）からなり、２本以上の短冊１００Ｃを芯体１００Ａに螺旋状に巻き回されて配置されたもので構成されていてもよい。
発泡弾性層１００Ｂが２本以上の短冊１００Ｃを芯体１００Ａに螺旋状に巻き付けた構成を用いることで、清掃部材１００のクリーニング性能が向上し易くなる。
短冊１００Ｃの巻き付ける本数は数が多いほどクリーニング性能向上の効果が得られるが、巻き付けた際の発泡弾性層１００Ｂの螺旋幅Ｒ１は、例えば３ｍｍ以上２５ｍｍ以下、好ましくは３ｍｍ以上１０ｍｍ以下であることがよい。
螺旋幅Ｒ１が３ｍｍ以下の場合、発泡弾性層１００Ｂを構成する短冊１００Ｃを２本以上用いても十分なクリーニング性能向上の効果が得られない場合がある。
【００５３】
また、２本以上の短冊１００Ｃ（短冊状の発泡弾性部材）を芯体１００Ａに螺旋状に巻き付けて構成される発泡弾性層１００Ｂは、短冊１００Ｃの接着面（短冊１００Ｃにおける芯体１００Ａの外周面と対向する側の面）の長手方向の辺を互いに接触させた状態で螺旋状に巻き回されて配置されてもよいし、接触させない状態で螺旋状に巻き回されて配置された構成であってもよい。
特に、発泡弾性層１００Ｂが、例えば、２本の短冊１００Ｃの接着面の長手方向の辺を互いに接触させた状態で螺旋状に巻き回されて配置された場合（図５参照）、同一の螺旋幅Ｒ１で１本の発泡弾性部材を用いた場合（図４）と比較して、被清掃体への高い接触圧がもたらされることからより優れたクリーニング性能が得られ易くなると考えられる。
【００５４】
なお、図５には、発泡弾性層１００Ｂが、２本の短冊１００Ｃ（短冊状の発泡弾性部材）からなり、２本の短冊１００Ｃの接着面（短冊１００Ｃにおける芯体１００Ａの外周面と対向する側の面）の長手方向の辺を互いに接触させた状態で螺旋状に巻き回されて配置された形態を示している。
【００５５】
次に、本実施形態に係る清掃部材１００の製造方法について説明する。
図６は、本実施形態に係る清掃部材１００の製造方法の一例を示す工程図である。
【００５６】
まず、図６（Ａ）に示すように、目的の厚みとなるようにスライス加工を施したシート状の発泡弾性部材（発泡ポリウレタンシート等）を準備し、このシート状の発泡弾性部材の片面に、接着層１００Ｄとしての両面テープを貼り付けた後、打ち抜き型により当該部材を打ち抜いて、目的とする幅・長さの短冊１００Ｃ（両面テープ付き短冊状の発泡弾性部材）を得る。一方で、芯体１００Ａも準備する。
【００５７】
ここで、形成する発泡弾性層１００Ｂの長手方向端部の両方の下面に存在する発泡セル１１０に充填剤１１０Ａを充填させる場合、図７（Ａ）に示すように、予め、準備する短冊１００Ｃの長手方向端部の下面に存在する発泡セル１１０に充填剤１１０Ａを充填しておく。
具体的には、例えば、準備したシート状の発泡弾性部材の片面のうち、得られる短冊１００Ｃの長手方向端部の下面に相当する面から発泡セル１１０に、充填剤１１０Ａとしての液状の硬化性樹脂等を含浸させた後、硬化させて、充填しておく。
その後、接着層１００Ｄとしての両面テープを貼り付けた後、打ち抜き型により当該部材を打ち抜いて、目的とする短冊１００Ｃを得る。
なお、充填剤１１０Ａとしての液状の硬化性樹脂の硬化は、両面テープの貼り付け後に行ってもよいし、短冊１００Ｃを芯体１００Ａに巻き付けた後に行ってもよい。
【００５８】
なお、形成する発泡弾性層１００Ｂの下面全域に存在する発泡セル１１０に充填剤１１０Ａを充填させる場合、図７（Ｂ）に示すように、予め、準備する短冊１００Ｃの長手方向端部の下面に存在する発泡セル１１０に充填剤１１０Ａを充填しておく。
【００５９】
次に、図６（Ｂ）に示すように、両面テープが付いた面を上方にして短冊を配置し、この状態で両面テープの剥離紙の一端を剥がし、当該剥離紙を剥離した両面テープ上に芯体１００Ａの一端部を載せる。
【００６０】
次に、図６（Ｃ）に示すように、両面テープの剥離紙を剥がしながら、目的とする速度で芯体１００Ａを回転させて、芯体１００Ａの外周面に短冊１００Ｃを螺旋状に巻き付けていき、芯体１００Ａの外周面に螺旋状に配置された弾性層１００Ｂを有する清掃部材１００を得る。
【００６１】
ここで、弾性層１００Ｂとなる短冊１００Ｃを芯体１００Ａに巻き付ける際、芯体１００Ａの軸方向に対して、短冊１００Ｃの長手方向が目的の角度（螺旋角度）となるように、短冊１００Ｃに位置を合わせればよい。また、芯体１００Ａの外径は、例えば、φ３ｍｍ以上φ６ｍｍ以下程度にすることがよい。
【００６２】
短冊１００Ｃを芯体１００Ａに巻き付ける際に付与する張力は、芯体１００Ａと短冊１００Ｃの両面テープとの間に隙間ができない程度であることがよく、過度に張力を付与しないことがよい。張力を付与し過ぎると、引っ張り永久伸びが大きくなり、清掃に必要な発泡弾性層１００Ｂの弾性力が落ちる傾向があるためである。具体的には、例えば、元の短冊１００Ｃの長さに対して０％超え５％以下程度の伸びになる張力とすることがよい。
【００６３】
一方で、短冊１００Ｃを芯体１００Ａに巻き付けると、短冊１００Ｃが伸びる傾向がある。この伸びは、短冊１００Ｃの厚み方向で異なり最外郭が最も伸びる傾向があり、弾性力が落ちることがある。
この伸びは、短冊１００Ｃが芯体１００Ａに巻き付く曲率半径と短冊１００Ｃの厚みにより制御され、短冊１００Ｃが芯体１００Ａに巻き付く曲率半径は芯体１００Ａの外径及び短冊１００Ｃの巻き付け角度により制御される。
【００６４】
短冊１００Ｃが芯体１００Ａに巻き付く曲率半径は、例えば、（（芯体外径／２）＋０．２ｍｍ）以上［（芯体外径／２）＋８．５ｍｍ）以下にすることがよく、望ましくは（（芯体外径／２）＋０．５ｍｍ）以上（（芯体外径／２）＋７．０ｍｍ）以下である。
短冊１００Ｃの厚みとしては、例えば、１．５ｍｍ以上４ｍｍ以下程度がよく、望ましくは１．５ｍｍ以上３．０ｍｍ以下である。また、短冊１００Ｃの幅としては、発泡弾性層１００Ｂの被覆率が上記範囲となるように調整することがよい。また、短冊１００Ｃの長さは、例えば、芯体１００Ａに巻き付ける領域の軸方向長さと巻き角度と巻き付ける際の張力により決定される。
【００６５】
（画像形成装置等）
以下、本実施形態に係る画像形成装置について図面に基づいて説明する。
図８は、本実施形態に係る画像形成装置を示す概略構成図である。
【００６６】
本実施形態に係る画像形成装置１０は、例えば、図８に示すように、タンデム方式のカラーの画像形成装置である。本実施形態に係る画像形成装置１０の内部には、感光体（像保持体）１２や帯電部材１４や現像装置等が、イエロー（１８Ｙ）、マゼンタ（１８Ｍ）、シアン（１８Ｃ）、及び黒（１８Ｋ）が各色毎にプロセスカートリッジ（図９参照）として備えられている。このプロセスカートリッジは、画像形成装置１０に脱着される構成となっている。
【００６７】
感光体１２としては、例えば、表面に有機感材等よりなる感光体層が被覆された直径が２５ｍｍの導電性円筒体が用いられ、図示しないモータにより、目的とするプロセススピードで回転駆動される。
【００６８】
感光体１２の表面は、感光体１２表面に配置された帯電部材１４によって帯電された後、帯電部材１４より感光体１２の回転方向下流側に、露光装置１６から出射されるレーザービームＬＢによって画像露光が施され、画像情報に応じた静電潜像が形成される。
【００６９】
感光体１２上に形成された静電潜像は、イエロー（Ｙ）、マゼンタ（Ｍ）、シアン（Ｃ）、黒（Ｋ）の各色の現像装置１９Ｙ、１９Ｍ、１９Ｃ、１９Ｋによって現像され、各色のトナー像となる。
【００７０】
例えば、カラーの画像を形成する場合、各色の感光体１２の表面には、帯電・露光・現像の各工程が、イエロー（Ｙ）、マゼンタ（Ｍ）、シアン（Ｃ）、黒（Ｋ）の各色に対応して行なわれ、各色の感光体１２の表面には、イエロー（Ｙ）、マゼンタ（Ｍ）、シアン（Ｃ）、黒（Ｋ）の各色に対応したトナー像が形成される。
【００７１】
感光体１２上に順次形成されるイエロー（Ｙ）、マゼンタ（Ｍ）、シアン（Ｃ）、黒（Ｋ）の各色のトナー像は、支持ロール４０，４２で張力が付与されつつ内周面から支持された用紙搬送ベルト２０を介して感光体１２と転写装置２２が接する箇所にて、感光体１２の外周に用紙搬送ベルト２０上を搬送される記録用紙２４へ転写される。さらに、感光体１２上からトナー像が転写された記録用紙２４は、定着装置６４へと搬送され、この定着装置６４によって加熱・加圧されてトナー像が記録用紙２４上に定着される。その後、片面プリントの場合には、トナー像が定着された記録用紙２４は、排出ロール６６によって画像形成装置１０の上部に設けられた排出部６８上にそのまま排出される。
なお、記録用紙２４は、用紙収納容器２８から取出ローラ３０により取り出され、搬送ロール３２，３４により用紙搬送ベルト２０まで搬送される。
【００７２】
なお、トナー像の転写工程が終了した後の感光体１２の表面は、感光体１２が１回転する毎に、感光体１２の表面であって、転写装置２２が接する箇所よりも感光体１２の回転方向下流側に配置された清掃ブレード８０によって、残留トナーや紙粉などが除去され、次の画像形成工程に備えるようになっている。
【００７３】
ここで、図１０に示すごとく、帯電部材１４は、例えば、導電性芯体１４Ａの周囲に発泡弾性層１４Ｂが形成されたロールであり、芯体１４Ａは回転自在に支持されている。帯電部材１４の感光体１２と反対側には、帯電部材１４の清掃部材１００が接触して、帯電装置（ユニット）を構成している。この清掃部材１００として、本実施形態に係る清掃部材１００が用いられる。
ここでは、清掃部材１００を帯電部材１４へ常時当接させ、帯電部材１４と従動させて使用する方法に関して説明を行うが、清掃部材１００は常時接触させて従動による使用でもよいし、帯電部材１４のクリーニング時のみ接触させ従動する使用でもよい。また、清掃部材１００は、帯電部材１４のクリーニング時のみ接触させ、別駆動により帯電部材１４に対して周速差を付けても構わない。但し、清掃部材１００を常時帯電部材１４へ接触させて周速差を付ける方法は帯電部材１４上の汚れを清掃部材１００へ溜め込み、帯電ロールへ再付着させ易くなることから、望ましくない。
【００７４】
帯電部材１４は芯体１４Ａの両端へ荷重Ｆをかけて感光体１２へ押付け、発泡弾性層１４Ｂの周面に沿って弾性変形してニップ部を形成している。更に、清掃部材１００は芯体１００Ａの両端へ荷重Ｆ’をかけて帯電部材１４へ押付け、発泡弾性層１００Ｂが帯電部材１４の周面に沿って弾性変形してニップ部を形成することで、帯電部材１４の撓みを抑えて、帯電部材１４と感光体１２の軸方向のニップ部を形成している。
【００７５】
感光体１２は、図示しないモータによって矢印Ｘ方向に回転駆動され、感光体１２の回転により帯電部材１４が矢印Ｙ方向に従動回転する。また、帯電部材１４の回転により清掃部材１００が矢印Ｚ方向に従動回転する。
【００７６】
−帯電部材の構成−
以下、帯電部材の説明をするが、以下の構成に限定されるものではない。
【００７７】
帯電部材の構成としては、特に限定されるものではないが、例えば、芯体、弾性層、若しくは弾性層の代わりに樹脂層を有する構成が挙げられる。弾性層は単層構成からなるものであってよく、幾つもの機能を持った複数の異なる層からなる積層構成であってもよい。更には、弾性層の上に表面処理を行ってもよい。
【００７８】
芯体の材質としては快削鋼、ステンレス鋼等を使用し、摺動性等の用途に応じて材質及び表面処理方法は適時選択するのが望ましい。また、メッキ処理するのが望ましい。導電性を有さない材質の場合、メッキ処理等一般的な処理により加工して導電化処理を行ってもよいし、そのまま使用してもよい。
【００７９】
弾性層は導電性弾性層とするが、導電性弾性層は、例えば、弾性を有するゴム等の弾性材、導電性弾性層の抵抗を調整するカーボンブラックやイオン導電材等の導電材、必要に応じて軟化剤、可塑剤、硬化剤、加硫剤、加硫促進剤、老化防止剤、シリカ又は炭酸カルシウム等の充填剤等、通常ゴムに添加され得る材料を加えてもよい。通常ゴムに添加される材料を添加した混合物を、導電性の芯体の周面に被覆することにより形成される。抵抗値の調整を目的とした導電剤として、マトリックス材に配合されるカーボンブラックやイオン導電剤等の電子及びイオンの少なくとも一方を電荷キャリアとして電気伝導する材料を分散したもの等が用いられる。また、弾性材は発泡体であってもかまわない。
【００８０】
導電性弾性層を構成する弾性材としては、例えばゴム材中に導電剤を分散させることによって形成される。ゴム材としては、例えば、シリコーンゴム、エチレンプロピレンゴム、エピクロルヒドリン−エチレンオキシド共重合ゴム、エピクロルヒドリン−エチレンオキシド−アリルグリシジルエーテル共重合ゴム、アクリロニトリル−ブタジエン共重合ゴム及びこれらのブレンドゴムが好適に挙げられる。これらのゴム材は発泡したものであっても無発泡のものであってもよい。
【００８１】
導電剤としては、電子導電剤やイオン導電剤が用いられる。電子導電剤の例としては、ケッチェンブラック、アセチレンブラック等のカーボンブラック；熱分解カーボン、グラファイト；アルミニウム、銅、ニッケル、ステンレス鋼等の各種導電性金属又は合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの微粉末が挙げられる。また、イオン導電剤の例としては、テトラエチルアンモニウム、ラウリルトリメチルアンモニウム等のオニウム類の過塩素酸塩、塩素酸塩等；リチウム、マグネシウム等のアルカリ金属、アルカリ土類金属の過塩素酸塩、塩素酸塩等；が挙げられる。
【００８２】
これらの導電剤は、単独で用いてもよく、２種以上を組み合わせて用いてもよい。また、その添加量は特に制限はないが、電子導電剤の場合は、ゴム材１００質量部に対して、１質量部以上６０質量部以下の範囲であることが望ましく、一方、イオン導電剤の場合は、ゴム材１００質量部に対して、０．１質量部以上５．０質量部以下の範囲であることが望ましい。
【００８３】
帯電部材の表面は、表面層を形成させてもよい。表面層の材料としては、樹脂、ゴム等の何れを用いてもよく特に限定するものではない。例えば、ポリフッ化ビニリデン、４フッ化エチレン共重合体、ポリエステル、ポリイミド、共重合ナイロンが好適に挙げられる。
共重合ナイロンは、６１０ナイロン、１１ナイロン、１２ナイロン、の内のいずれか１種又は複数種を重合単位として含むものであって、この共重合体に含まれる他の重合単位としては、６ナイロン、６６ナイロン等が挙げられる。ここで、６１０ナイロン、１１ナイロン、１２ナイロンよりなる重合単位が共重合体中に含まれる割合は、重量比で合わせて１０％以上であるのが望ましい。
【００８４】
高分子材料は単独で用いてもよく、２種以上を混合して用いてもよい。また、当該高分子材料の数平均分子量は、１，０００以上１００，０００以下の範囲であることが望ましく、１０，０００以上５０，０００以下の範囲であることがより望ましい。
【００８５】
また表面層には導電性材料を含有させ、抵抗値を調整してもよい。該導電性材料としては、粒径が３μｍ以下であるものが望ましい。
【００８６】
また、抵抗値の調整を目的とした導電剤として、マトリックス材に配合されるカーボンブラックや導電性金属酸化物粒子、あるいはイオン導電剤等の電子及びイオンの少なくとも一方を電荷キャリアとして電気伝導する材料を分散したもの等を用いてもよい。
【００８７】
導電剤のカーボンブラックとして、具体的には、デグサ社製の「スペシャルブラック３５０」、同「スペシャルブラック１００」、同「スペシャルブラック２５０」、同「スペシャルブラック５」、同「スペシャルブラック４」、同「スペシャルブラック４Ａ」、同「スペシャルブラック５５０」、同「スペシャルブラック６」、同「カラーブラックＦＷ２００」、同「カラーブラックＦＷ２」、同「カラーブラックＦＷ２Ｖ」、キャボット社製「ＭＯＮＡＲＣＨ１０００」、キャボット社製「ＭＯＮＡＲＣＨ１３００」、キャボット社製「ＭＯＮＡＲＣＨ１４００」、同「ＭＯＧＵＬ−Ｌ」、同「ＲＥＧＡＬ４００Ｒ」等が挙げられる。
カーボンブラックはｐＨ４．０以下が望ましい。
【００８８】
抵抗値を調整するための導電性粒子である導電性金属酸化物粒子は、酸化錫、アンチモンがドープされた酸化錫、酸化亜鉛、アナターゼ型酸化チタン、ＩＴＯ等の導電性を有した粒子で、電子を電荷キャリアとする導電剤あれば何れも用いることができ、特に限定されるものではない。これらは、単独で用いても２種類以上を併用してもよい。また、何れの粒径であってもよいが、望ましくは酸化錫、アンチモンドープがされた酸化錫、アナターゼ型酸化チタンであり、更に、酸化錫、アンチモンドープがされた酸化錫が望ましい。
【００８９】
さらに、表面層には、フッ素系あるいはシリコーン系の樹脂が好適に用いられる。特に、フッ素変性アクリレートポリマーで構成されることが望ましい。また、表面層の中に粒子を添加してもよい。また、アルミナやシリカ等の絶縁性粒子を添加して、帯電部材の表面に凹部を付与し、感光体との摺擦時の負担を小さくして帯電部材と感光体相互の耐磨耗性を向上させてもよい。
【００９０】
記載の帯電部材の外径としては８ｍｍ以上１６ｍｍ以下が望ましい。また、外径の測定方法としては市販のノギスやレーザー方式外径測定装置を用いて測定される。
【００９１】
記載の帯電部材のマイクロ硬度は４５°以上６０°以下が望ましい。低硬度化にする為には可塑剤添加量を増量する方法、シリコーンゴム等の低硬度の材料を使用することが考えられる。
【００９２】
また、帯電部材のマイクロ硬度は高分子計器株式会社製ＭＤ−１型硬度計にて測定することができる。
【００９３】
なお、本実施形態に係る画像形成装置では、感光体（像保持体）、帯電装置（帯電部材と清掃部材とのユニット）、現像装置、清掃ブレード（クリーニング装置）を備えたプロセスカートリッジを説明したが、これに限られず、帯電装置（帯電部材と清掃部材とのユニット）を備え、その他必要に応じて、感光体（像保持体）、露光装置、転写装置、及び現像装置、清掃ブレード（クリーニング装置）から選択されるものを備えたプロセスカートリッジとしてもよい。なお、これら装置や部材をカートリッジ化せず、画像形成装置に直接配置した形態であってもよい。
【００９４】
また、本実施形態に係る画像形成装置では、帯電装置として、帯電部材と清掃部材とのユニットで構成した形態を説明したが、つまり、被清掃部材として帯電部材を採用した形態を説明したが、これに限られず、被清掃部材としては、感光体（像保持体）、転写装置（転写部材；転写ロール）、中間転写体（中間転写ベルト）が挙げられる。そして、これら被清掃部材とこれに接触して配置される清掃部材とのユニットを、画像形成装置に直接配置してもよいし、上記同様にプロセスカートリッジのようにカートリッジ化して画像形成装置に配置してもよい。
【００９５】
また、本実施形態に係る画像形成装置は、上記構成に限られず、中間転写方式の画像形成装置等、周知の画像形成装置を採用してもよい。
【実施例】
【００９６】
以下に実施例を挙げて本発明を具体的に説明するが、本発明はこれらの実施例に限定されるものではない。
【００９７】
［実施例１］
（クリーニングロール１の作製）
厚さ３ｍｍの発泡ポリウレタン（ＥＰＭ−７０；株式会社イノアックコーポレーション社製、発泡セル径０．４ｍｍ）シートの片面に、充填剤として「スーパーＸ  Ｎｏ，８００８（セメダイン社製）」を塗布した。塗布した充填剤は発泡ポリウレタンシートの片面から厚み０．３ｍｍまで浸透させた。つまり、発泡ポリウレタンシートの片面から厚み０．２ｍｍに至る領域に存在する発泡セル（気泡）に、充填剤を充填した。その後、２２℃環境下で６０分間放置して、充填剤としての「スーパーＸ  Ｎｏ，８００８（セメダイン社製）」を硬化させた。
【００９８】
次に、この発泡ポリウレタンシートの片面に、厚み０．１５ｍｍの両面テープを貼付け、幅６ｍｍ、長さ２４３の短冊を切り出した。
次に、短冊を、金属芯体（外径φ６、全長３３１ｍｍ）へ、巻き付け角度２５°で、短冊全長が０％を超え５％以下程度伸びるように張力を付与しつつ巻き付けて、螺旋状に配置した発泡弾性層を形成した。
このようにして、清掃部材としてのクリーニングロール１を得た。
【００９９】
［実施例２］
（クリーニングロール２の作製）
充填剤「スーパーＸ  Ｎｏ，８００８（セメダイン社製）」を発泡ポリウレタンシートの片面から厚み１．５ｍｍまで浸透させた以外（つまり、発泡ポリウレタンシートの片面から厚み１．５ｍｍに至る領域に存在する発泡セル（気泡）に充填剤を充填した以外）は、実施例１と同様にして、クリーニングロール２を得た。
【０１００】
［実施例３］
（クリーニングロール３の作製）
発泡ポリウレタンシートの片面のうち、短冊を切り出したときに当該短冊の長手方向両端部（端辺から中央部に向かって５ｍｍまでの両端部）に相当する面に、充填剤「スーパーＸ  Ｎｏ，８００８（セメダイン社製）」を塗布した以外は、実施例１と同様にして、クリーニングロール３を得た。
【０１０１】
［実施例４］
（クリーニングロール４の作製）
充填剤「スーパーＸ  Ｎｏ，８００８（セメダイン社製）」を発泡ポリウレタンシートの片面から厚み１．５ｍｍまで浸透させた以外（つまり、発泡ポリウレタンシートの片面から厚み１．５ｍｍに至る領域に存在する発泡セル（気泡）に充填剤を充填した以外）は、実施例３と同様にして、クリーニングロール４を得た。
【０１０２】
［実施例５］
（クリーニングロール５の作製）
充填剤「スーパーＸ  Ｎｏ，８００８（セメダイン社製）」を発泡ポリウレタンシートの片面から厚み３．０ｍｍまで浸透させた以外（つまり、発泡ポリウレタンシートの片面から厚み３．０ｍｍに至る領域に存在する発泡セル（気泡）に充填剤を充填した以外）は、実施例３と同様にして、クリーニングロール５を得た。
【０１０３】
［実施例６］
充填材として弾性を有しない「ＥＰ１０６ＮＬ(セメダイン社製)」を用いた以外は、実施例１と同様にして、クリーニングロール６を得た。
【０１０４】
［比較例１］
（比較クリーニングロール１の作製）
充填剤「スーパーＸ  Ｎｏ，８００８（セメダイン社製）」を発泡ポリウレタンシートの片面に塗布しない以外は、実施例１と同様にして、比較クリーニングロールを得た。
【０１０５】
［評価］
（特性評価）
各例で得られたクリーニングロールの発泡弾性層の発泡セルに充填剤を充填した領域を芯金から切り出し、長さ３０ｍｍの試料を得た。
そして、長さ１５ｍｍ位置で折り曲げ後、１０分放置し、折り曲げ有無にて充填剤の弾性有無を調べた。
【０１０６】
（実機評価）
各例で得られたクリーニングロールを、フルカラー複写機であるＤＯＣＵＰＲＩＮＴ  Ｃ２１１０：富士ゼロックス社製の帯電ロールと従動するように装着した。
そして、Ａ４用紙で１００，０００枚の印字テストを行った。終了後に各クリーニングロールの発泡弾性層の長手方向端部の剥がれの有無を目視により判定した。なお、ここで判定した、クリーニングロールの発泡弾性層の剥れ発生の状態は、発泡弾性層の長手方向一端部又は両端が芯体から１ｍｍ以上離れた状態を示す。
また、Ａ４用紙１００，０００枚目に濃度３０％のハーフトーン画質を印字し、クリーニング性（帯電ロール汚染筋）、帯電ロール傷の評価を行い、クリーニング性を判定した。
評価基準は以下の通りである。
【０１０７】
−剥れ評価：判断基準−
○：剥れ発生なし
×：剥れが発生
【０１０８】
−クリーニング性評価：判断基準−
○：帯電ロール汚染筋に起因する画質上の筋状欠陥が発生していない。 
△：帯電ロール汚染筋に起因する画質上の筋状欠陥がわずかに発生するが、許容できるレベル
×：帯電ロール汚染筋に起因する画質上の筋状欠陥が発生し、許容できないレベル
【０１０９】
−帯電ロール傷評価：判断基準−
○：帯電ロール上に傷の発生なし
△：帯電ロール上に傷の発生がわずかに発生するが、許容できるレベル
×：帯電ロール上に傷の発生あり
【０１１０】
（帯電ロールの作製）
なお、本評価で適用する帯電ロールについては、以下の作製方法により作製したものを使用した。
【０１１１】
−発泡弾性層の形成−
下記混合物をオープンロールで混練りし、ＳＵＳ４１６からなる直径６ｍｍの導電性支持体表面に、厚さ３ｍｍとなるように円筒状に被覆し、内径１８．０ｍｍの円筒型の金型に入れ、１７０℃で３０分間加硫させ、金型から取り出した後、研磨し円筒状の導電性発泡弾性層Ａを得た。
・ゴム材  ・・・・１００質量部
（エピクロルヒドリン−エチレンオキシド−アリルグリシジルエーテル共重合ゴム）Ｇｅｃｈｒｏｎ３１０６：日本ゼオン社製）
・導電剤（カーボンブラック  アサヒサーマル：旭カーボン社製）・・・・・２５質量部
・導電剤（ケッチェンブラックＥＣ：ライオン社製）  ・・・・・・８質量部
・イオン導電剤（過塩素酸リチウム）  ・・・・・・１質量部
・加硫剤（硫黄）２００メッシュ：鶴見化学工業社製  ・・・・・・１質量部
・加硫促進剤（ノクセラーＤＭ：大内新興化学工業社製）  ・・・・２．０質量部
・加硫促進剤（ノクセラーＴＴ：大内新興化学工業社製）  ・・・・０．５質量部
【０１１２】
−表面層の形成−
下記混合物をビーズミルにて分散し得られた分散液Ａを、メタノールで希釈し、導電性発泡弾性層Ａの表面に浸漬塗布した後、１４０℃で１５分間加熱乾燥し、厚さ４μｍの表面層を形成し、導電性ロールを得た。これを帯電ロールとした。
・高分子材料  ・・・・１００質量部
（共重合ナイロン）アラミンＣＭ８０００：東レ社製
・導電剤  ・・・・・３０質量部
（アンチモンドープ酸化スズ）ＳＮ−１００Ｐ：石原産業社製
・溶剤（メタノール）  ・・・・５００質量部
・溶剤（ブタノール）  ・・・・２４０質量部
【０１１３】
【表１】
0006035811.tif 000002
【０１１４】
上記結果から、本実施例１〜６では、比較例１に比べ、クリーングロールの発泡弾性層の剥れが発生していないことがわかる。
本実施例１〜５では、実施例６に比べ、クリーニング性に優れ、帯電ロールの傷の発生が抑制されていることがわかる。
また、本実施例５では、実機評価において、さらに印字テストを行ったところ、わずかではあるが、帯電ロールの傷の発生が見られた。
また、本実施例６では、実機評価において、さらに印字テストを行ったところ、わずかではあるが、発泡弾性層の長手方向端部の剥がれが見られた。
【符号の説明】
【０１１５】
１０  画像形成装置、１２  感光体、１４  帯電ロール、１４Ａ  芯体、１４Ｂ  発泡弾性層、１６  露光装置、１９Ｙ、１９Ｍ、１９Ｃ、１９Ｋ  現像装置、２０  用紙搬送ベルト、２２  転写装置、２４  記録媒体、６４  定着装置、６６  排出ロール、６８  排出部、７０  用紙搬送路、７２  搬送ロール、８０  清掃ブレード、１００  清掃部材、１００Ａ  芯体、１００Ｂ  発泡弾性層  １００Ｃ  短冊状の発泡弾性部材、１００Ｄ  接着層
【図１】
0006035811.tif 000003
【図２】
0006035811.tif 000004
【図３】
0006035811.tif 000005
【図４】
0006035811.tif 000006
【図５】
0006035811.tif 000007
【図６】
0006035811.tif 000008
【図７】
0006035811.tif 000009
【図８】
0006035811.tif 000010
【図９】
0006035811.tif 000011
【図１０】
0006035811.tif 000012